(57)【特許請求の範囲】
【請求項１】
親水性ポリマーを重合するためのモノマーを含む水性成分及び油性成分を槽内に仕込み、それらの混合液を、該槽に付設され且つ縮流・分割タイプの静止型混合器が介設された循環ラインに循環させることにより、水性成分が油性成分に分散した分散液を得る分散工程を備えた親水性ポリマー粒子の製造方法であって、
上記縮流・分割タイプの静止型混合器は、
流体流動方向に連設され、各々、流体流動方向に延びる複数の流路孔がそれぞれに形成された複数のエレメントを備えると共に、相互に隣接した一対のエレメントによりユニットを構成し、
上記複数のエレメントのうち任意の上流側エレメント及びその下流側に隣接して設けられた下流側エレメントにおいて、
上記上流側エレメントの複数の流路孔のそれぞれが上記下流側エレメントの２以上の流路孔に連通していることにより、該上流側エレメントの各流路孔からの流体をそれに対応する該下流側エレメントの２以上の流路孔に分割すると共に、
上記下流側エレメントの複数の流路孔のそれぞれが上記上流側エレメントの２以上の流路孔に連通していることにより、該下流側エレメントの各流路孔においてそれに対応する該上流側エレメントの２以上の流路孔からの流体を合流させ、
且つ上記上流側エレメント及び上記下流側エレメントに含まれる各流路孔の流路中間部分が縮流部に構成され、また、該上流側エレメントの流路孔と該下流側エレメントの流路孔との結合部が分割部に構成されており、
そして、上記分散工程において、該分散工程で得られる分散液に含まれる水性成分の体積平均粒径が１０μｍ以下で且つ変動係数が６０％以下となるように、上記静止型混合器の１ユニット当たりの圧力損失を０．０１〜０．１０ＭＰａに設定し、且つ該静止型混合器の流入口と流出口との間の圧力損失を０．０１〜０．１３ＭＰａに設定する体積平均粒径が１０μｍ以下の親水性ポリマー粒子の製造方法。
【請求項２】
上記分散工程において、上記静止型混合器の流入口と流出口との間の圧力損失を０．０６〜０．１２５ＭＰａに設定する請求項１に記載された親水性ポリマー粒子の製造方法。
【請求項３】
上記分散工程において、上記静止型混合器の１ユニット当たりの圧力損失を０．０２〜０．０８ＭＰａに設定する請求項１又は２に記載された親水性ポリマー粒子の製造方法。
【請求項４】
上記分散工程で得た分散液に含まれる水性成分内でモノマーを重合させて親水性ポリマーを合成することにより、その親水性ポリマーを含む粗ポリマー粒子が油性成分に分散した懸濁液を得る重合工程と、
上記重合工程で得た懸濁液に含まれる油性成分を置換溶媒で置換する溶媒置換工程と、
をさらに備えた請求項１乃至３のいずれかに記載された親水性ポリマー粒子の製造方法。
【請求項５】
親水性ポリマーが、カチオン性基含有ビニルモノマー及び／又はその塩、親水性非イオン性基含有ビニルモノマー、並びに分子中に少なくとも２個の反応性不飽和基を有する架橋性ビニルモノマーの共重合体である請求項１乃至４のいずれかに記載された親水性ポリマー粒子の製造方法。
【請求項６】
上記分散工程において、上記循環ラインへの混合液乃至分散液の平均通過回数を３回以上とする請求項１乃至５のいずれかに記載された親水性ポリマー粒子の製造方法。
【請求項７】
上記分散工程において、上記槽内への水性成分及び油性成分の仕込量を上記循環ラインの液流量で除した槽内滞留時間を０．１〜２０分とする請求項１乃至６のいずれかに記載された親水性ポリマー粒子の製造方法。
【請求項８】
上記静止型混合器のユニット数が１〜１０である請求項１乃至７のいずれかに記載された親水性ポリマー粒子の製造方法。
【発明の詳細な説明】
【技術分野】
【０００１】
本発明は親水性ポリマー粒子の製造方法に関する。
【背景技術】
【０００２】
水性成分及び油性成分の混合液を静止型混合器に流通させることにより分散液を得る技術が知られている。
【０００３】
特許文献１には、モノマーを含む水性成分及び油性成分からなる混合液を、静止型混合器が介設された循環ラインに複数回循環流通させることにより油性成分に水性成分が分散した分散液を得て、その分散液に含まれるモノマーを重合させる親水性ポリマー粒子の製造方法であって、混合液を循環流通させる静止型混合器による圧力損失を０．１４〜０．４ＭＰａとすることが開示されている。
【０００４】
特許文献２には、重質油及び界面活性剤水溶液を静止型混合器を流通させることにより予備混合させて混合液を得て、次いでそれを分散機に通過させることにより水中油滴型エマルジョンを製造する方法であって、混合液を流通させる静止型混合器による圧力損失を０．０７１〜２５．５ｋＰａとすることが開示されている。
【０００５】
特許文献３には、エマルションの原料が攪拌された混合液を連続的に静止型混合器に流通させて分散させるエマルションの製造方法であって、混合液を流通させる静止型混合器による圧力損失を５０〜１０００ｋＰａとすることが開示されている。
【０００６】
特許文献４には、水性成分及び油性成分の混合液を静止型混合器に流通させる乳化分散液の製造方法であって、混合液を流通させる静止型混合器による圧力損失を０．５〜６．５ＭＰａとすることが開示されている。
【先行技術文献】
【特許文献】
【０００７】
【特許文献１】特開２００８−６３４０９号公報
【特許文献２】特開平８−１７００８４号公報
【特許文献３】特開２００６−３１２１６５号公報
【特許文献４】特開２００３−２６０３４３号公報
【発明の概要】
【発明が解決しようとする課題】
【０００８】
本発明の課題は、粒径を小さく且つ粒径分布を狭く制御して親水性ポリマー粒子を製造する方法を提供することである。
【課題を解決するための手段】
【０００９】
本発明の親水性ポリマー粒子の製造方法は、親水性ポリマーを重合するためのモノマーを含む水性成分及び油性成分を槽内に仕込み、それらの混合液を、該槽に付設され且つ静止型混合器が介設された循環ラインに循環させることにより、水性成分が油性成分に分散した分散液を得る分散工程を備え、該分散工程において、該分散工程で得られる分散液に含まれる水性成分の体積平均粒径が１０μｍ以下で且つ変動係数が６０％以下となるように、上記静止型混合器の流入口と流出口との間の圧力損失を一定範囲内に設定し、体積平均粒径が１０μｍ以下の親水性ポリマー粒子を製造するものである。
【発明の効果】
【００１０】
本発明によれば、静止型混合器の流入口と流出口との間の圧力損失の設定により、分散工程で得られる分散液に含まれる水性成分の粒径を小さく且つ粒径分布を狭く制御することができ、それが後工程においても反映され、結果として、粒径を小さく且つ粒径分布を狭く制御して親水性ポリマー粒子を製造することができる。
【図面の簡単な説明】
【００１１】
【図１】実施形態に係る反応装置の構成を示す図である。
【図２】（ａ）は静止型混合器の１ユニットの第１エレメントの平面図であり、（ｂ）は第２エレメントの平面図である。
【図３】流路孔の形状を示す図である。
【図４】静止型混合器内での流体の縮流及び分割を示す説明図である。
【発明を実施するための形態】
【００１２】
以下、実施形態について詳細に説明する。
【００１３】
（反応装置）
図１は本実施形態に係る反応装置１０を示す。
【００１４】
本実施形態に係る反応装置１０は、攪拌機能及び温調機能を有し、容量が例えば１〜３００００Ｌである反応槽１１を備えている。また、本実施形態に係る反応装置１０は、攪拌機能及び温調機能を有し、容量が例えば０．５〜１５０００Ｌであるモノマー水溶液調整用のモノマー槽１２を備え、そこから延びるモノマー水溶液供給管１３が反応槽１１の槽上部に接続されている。
【００１５】
反応槽１１には、一端が槽下部に及び他端が槽上部にそれぞれ接続された外部循環ライン１４が付設されている。この外部循環ライン１４は、例えば、流路長が１〜５０ｍ、流路径が２０〜５００ｍｍである。
【００１６】
外部循環ライン１４には、反応槽１１の槽下部への接続端から槽上部への接続端までの間に循環ポンプ１５及び静止型混合器１６が順に介設されおり、反応槽１１内の液体が外部循環ライン１４を槽下部接続端から槽上部接続端に向かって流れて循環するように構成されている。
【００１７】
静止型混合器１６としては、例えば、スタティック・ミキサー、オリフィスミキサー等が挙げられる。
【００１８】
静止型混合器１６の具体例としては、例えば、株式会社フジキン社製の商品名：分散君が挙げられる。この静止型混合器１６は、縮流・分割タイプのものであって、図２に示すように、２枚の円盤状の第１及び第２エレメント２１，２２からなるユニットが単数又は複数ユニットで構成される。なお、このユニット数は適宜選択することができるが、例えば１〜１０ユニットである。
【００１９】
第１エレメント２１には、図２（ａ）に示すように、中央部分に、２×２の正方配置された４つの流路孔２３が形成されており、一方、第２エレメント２２には、図２（ｂ）に示すように、中央部分に、中心に１つとそれを囲うように２×２の正方配置された４つとの合計５つの流路孔２３が形成されている。
【００２０】
第１及び第２エレメント２１，２２の各流路孔２３は、図３に示すように、中央部分が流路内径の小さい円筒孔の縮流部を有し、その両側のそれぞれが開口部に向かって円錐台形状に拡径した形状に形成されている。図３において、開孔径は流路孔２３の最大孔径ｄ１を、縮流部流路内径は流路孔２３の最小孔径ｄ２をそれぞれ表す。この流路孔２３の大きさは適宜設定することができる。例えば、最大孔径ｄ１は１〜５０ｍｍであることが好ましい。最小孔径ｄ２は０．２〜２０ｍｍであることが好ましく、０．５〜１０ｍｍであることがより好ましく、０．５〜５ｍｍであることが更に好ましい。
【００２１】
これらの第１及び第２エレメント２１，２２は、位置決め部２４により位置決めされて、第１エレメント２１の各流路孔２３と第２エレメント２２の３つの流路孔２３とが連通し、各々の正方配置された４つの流路孔２３を頂点とする正方形の対角線が４５°ずれた状態となるように重ね合わされる。
【００２２】
そして、この縮流・分割タイプの静止型混合器１６では、上記構成により、第１エレメント２１の１つの流路孔２３で縮流されて流通した液体が、図４に示すように、第２エレメント２２で分割されて別々の流路孔２３に流れ、第２エレメント２２では、各流路孔２３に第１エレメント２１の複数の流路孔２３からの液体が流れ込んで混合されると共に縮流されて流通し、それが続いて次のユニットの第１エレメント２１に供給され、液体が分割と縮流とを繰り返して流動するように構成されている。
【００２３】
（親水性ポリマー粒子の製造方法）
本実施形態に係る親水性ポリマー粒子の製造方法は、上記反応装置１０を用いて行うものであり、分散工程、重合工程、脱水工程、及び溶媒置換工程を有する。なお、本出願では、製造過程における粒子を「粗ポリマー粒子」とし、最終的に得られる粒子を「親水性ポリマー粒子」として区別する。
【００２４】
＜分散工程＞
分散工程では、まず、反応装置１０の反応槽１１内に油性成分を仕込み、また、モノマー槽１２内にモノマーを含む水性成分を仕込む。そして、反応槽１１内で油性成分を撹拌している中に、モノマー槽１２内の水性成分をモノマー水溶液供給管１３を介して移送供給し、それらを混合する。
【００２５】
油性成分としては例えば疎水性溶媒が挙げられる。本出願において「疎水性溶媒」とは、１００ｇの水中における２５℃での溶解度が１質量％以下の溶媒をいう。かかる疎水性溶媒としては、例えば、ヘキサン、シクロヘキサン、ヘプタン、オクタン、ベンゼン、トルエン、キシレン、エチルベンゼンなどの炭化水素系溶媒、四塩化炭素、ジクロルエタンなどのハロゲン化炭化水素系溶媒、アイソバーなどの鉱油等が挙げられる。これらのうち炭化水素系溶媒を用いることが好ましく、へキサン、シクロヘキサンを用いることがより好ましい。疎水性溶媒は、単一種を用いてもよく、また、複数種を混合して用いてもよい。疎水性溶媒の仕込量は、全モノマー量に対して、１〜２０質量倍とすることが好ましく、１〜１０質量倍とすることがより好ましい。
【００２６】
水性成分は、モノマー、重合開始剤、及び水を仕込んで攪拌混合した均一なモノマー水溶液である。
【００２７】
モノマーとしては、親水性ポリマーを重合するものであり、例えば、アミノ基、アンモニウム基、ピリジル基、イミノ基、ベタイン構造などのカチオン性基含有ビニルモノマー及びその塩（以下、「カチオン性モノマー」という。）；ヒドロキシ基、アミド基、エステル基、エーテル基などの親水性非イオン性基含有ビニルモノマー（以下、「非イオン性モノマー」という。）；カルボキシ基、スルホン酸基、リン酸基などのアニオン性基含有ビニルモノマー及びその塩（以下、「アニオン性モノマー」という。）が挙げられる。また、モノマーとして、分子中に少なくとも２個の反応性不飽和基を有する架橋性ビニルモノマー（以下、「架橋性モノマー」という。）が挙げられる。モノマーは、単一種を用いてもよく、また、複数種を用いてもよいが、１種類以上のカチオン性モノマーと１種類以上の非イオン性モノマーとを併用することが好ましい。
【００２８】
カチオン性モノマーとしては、例えば、総炭素数２〜４４のジアルキルアミノ基を有する（メタ）アクリル酸エステル、総炭素数２〜４４のジアルキルアミノ基を有する（メタ）アクリルアミド、総炭素数２〜４４のジアルキルアミノ基を有するスチレン、ビニルピリジン、Ｎ−ビニル複素環化合物類、ビニルエーテル類などのアミノ基を有するモノマーの酸中和物；これらのモノマーをハロゲン化アルキル（炭素数１〜２２）、ハロゲン化ベンジル、アルキル（炭素数１〜１８）、アリール（炭素数６〜２４）スルホン酸、硫酸ジアルキル（総炭素数２〜８）などにより４級化したもの；ジアリル型４級アンモニウム塩、ベタイン構造を有するビニルモノマー等が挙げられる。これらのカチオン性モノマーのうちアミノ基含有モノマーやアンモニウム基含有モノマーを用いることが好ましく、４級アンモニウム塩型モノマーを用いることがより好ましい。
【００２９】
非イオン性モノマーとしては、例えば、ビニルアルコール、ヒドロキシアルキル（炭素数１〜８）基を有する（メタ）アクリル酸エステル、ヒドロキシアルキル（炭素数１〜８）基を有する（メタ）アクリルアミド、多価アルコールの（メタ）アクリル酸エステル、（メタ）アクリルアミド、アルキル（炭素数１〜８）（メタ）アクリルアミド、ジアルキル（総炭素数２〜８）（メタ）アクリルアミド、ジアセトン（メタ）アクリルアミド、Ｎ−ビニル環状アミド、アルキル（炭素数１〜８）基を有する（メタ）アクリル酸エステル、環状アミド基を有する（メタ）アクリルアミドが挙げられる。これらのうち（メタ）アクリルアミド系モノマー、ヒドロキシアルキル（炭素数１〜８）基を有する（メタ）アクリル酸エステル、多価アルコールの（メタ）アクリル酸エステルを用いることが好ましい。
【００３０】
アニオン性モノマーとしては、例えば、重合性の不飽和基を有するカルボン酸モノマー、その酸無水物（１つのモノマー中に２つ以上のカルボキシル基を有する場合）、重合性の不飽和基を有するスルホン酸モノマー、重合性の不飽和基を有するリン酸モノマー等が挙げられる。これらのうち重合性の不飽和基を有するカルボン酸モノマー、その酸無水物（但し、１つのモノマー中に２つ以上のカルボキシル基を有する場合）、重合性の不飽和基を有するスルホン酸モノマーを用いることが好ましい。
【００３１】
なお、アニオン性基は塩基性物質により任意の中和度に中和されてもよく、その場合、生成する親水性ポリマー中の一部乃至全てのアニオン性基は塩を生成する。塩における陽イオンとしては、アンモニウムイオン、総炭素数３〜５４のトリアルキルアンモニウムイオン（例えばトリメチルアンモニウムイオン、トリエチルアンモニウムイオン）、炭素数２〜４のヒドロキシアルキルアンモニウムイオン、総炭素数４〜８のジヒドロキシアルキルアンモニウムイオン、総炭素数６〜１２のトリヒドロキシアルキルアンモニウムイオン、アルカリ金属イオン、アルカリ土類金属イオン等が挙げられる。中和は、モノマーで行ってもよく、また、親水性ポリマーが生成した後に行ってもよい。
【００３２】
架橋性モノマーとしては、例えば、多価アルコールの（メタ）アクリル酸エステル類、アクリルアミド類、ジビニル化合物、ポリアリル化合物、不飽和アルコールの（メタ）アクリル酸エステル等が挙げられる。これらのうちエチレングリコールジ（メタ）アクリレート、ポリエチレングリコールジ（メタ）アクリレート、ジビニルベンゼン、ペンタエリスリトールトリアリルエーテル、ペンタエリスリトールテトラアリルエーテルを用いることが好ましい。
【００３３】
モノマーは、カチオン性モノマー、非イオン性モノマー、及びアニオン性モノマーのうち少なくとも１種を構成成分として用いることが好ましい。これらの量は、全モノマー量に対して７０〜１００質量％とすることが好ましく、８５〜１００質量％とすることがより好ましい。また、モノマーは、架橋性モノマーを構成成分として用いることが好ましく、その量は、全モノマー量に対して０．００５〜５質量％とすることが好ましく、０．０１〜１．０質量％とすることがより好ましい。特に好ましいモノマーの構成は、カチオン性モノマー、非イオン性モノマー、及び架橋性モノマーを含むものである。
【００３４】
重合開始剤としては、ラジカル重合開始剤を用いることが好ましく、例えば、モノマー成分中で均一に溶解する過酸化物、有機過酸化物及びその塩、無機過酸化物及びその塩、アゾビス系化合物の単独及びそれと還元剤との組み合わせによるレドックス系のものが挙げられる。
【００３５】
具体的には、重合開始剤としては、例えば、ｔ−ブチルパーオキサイド、ｔ−アミルパーオキサイド、クミルパーオキサイド、ベンゾイルパーオキサイドなどの過酸化物、過硫酸ナトリウム、過硫酸カリウム、過硫酸アンモニウムなどの過硫酸化物、過酸化水素、過硫酸塩とトリエチルアミン、トリエタノールアミン、ジエチルアニリンなどの第３級アミンとの組み合わせ等が挙げられる。これらのうちｔ−ブチルパーオキサイド、ベンゾイルパーオキサイド、２，２’−アゾビスイソブチロニトリル、２，２’−アゾビス（２−アミジノプロパン）二塩酸塩、２，２’−アゾビス（２−（５−メチル−２−イミダゾリン−２−イル）二塩酸塩、過硫酸ナトリウム、過硫酸カリウム、過硫酸アンモニウム、過硫酸塩と第３級アミンとの組み合わせが特に好ましい。
【００３６】
重合開始剤は、単一種を用いてもよく、また、複数種を用いてもよい。重合開始剤の仕込量は、主鎖の重合度を高くすると共に架橋されない高分子鎖の割合を低くし、また、油性成分の疎水性溶媒や水に溶解しにくくし、重合反応の反応率を高くして残留モノマー量を少なくする観点から、全モノマー１００質量部に対して０．０１〜５質量部とすることが好ましく、０．５〜３質量部とすることがより好ましく、０．１〜１質量部とすることがさらに好ましい。
【００３７】
水としては、例えば、蒸留水、イオン交換水等が挙げられる。水の量は、全油性成分量に対して１〜５０体積％とすることが好ましく、５〜４０体積％とすることがより好ましい。
【００３８】
反応槽１１内の油性成分或いはモノマー槽１２内の水性成分には分散剤を添加してもよい。
【００３９】
分散剤としては、例えば、ソルビタンモノステアレート、ソルビタンモノパルミテート、ポリビニルアルコール、メチルセルロース、エチルセルロース、ヒドロキシセルロース、カルボキシメチルセルロース、カルボキシルエチルセルロース、シュガーエステル（三菱化学フーズ社製の商品名）、ポリオキシエチレンアルキルエーテル、ポリオキシエチレンアルキルフェニルエーテル、ポリオキシエチレンポリオキシプロピレングリコール、塩化アルキルトリメチルアンモニウム、塩化ジアルキルジメチルアンモニウム、アルキル硫酸塩、ポリオキシエチレンアルキルエーテル硫酸塩等が挙げられる。これらのうち、分散安定性の観点から、ソルビタンモノステアレート、シュガーエステルを用いることが好ましい。分散剤は、単一種を用いてもよく、また、複数種を混合して用いてもよい。分散剤の仕込量は、全モノマー１００質量部に対して０．３〜２０質量部とすることが好ましく、０．５〜１０質量部とすることがより好ましい。
【００４０】
分散工程では、次いで、上記の操作で得た混合液を外部循環ライン１４に循環させて静止型混合器１６を流通させることにより、水性成分が油性成分に分散した分散液を得る。
【００４１】
外部循環ライン１４に循環させる混合液乃至分散液の液流量は０．１〜１０００Ｌ／分とすることが好ましく、０．５〜５００Ｌ／分とすることがより好ましい。
【００４２】
外部循環ライン１４に循環させる混合液乃至分散液の温度は、モノマーの重合開始温度以下であって、５〜５０℃とすることが好ましく、１０〜４０℃とすることがより好ましい。
【００４３】
静止型混合器１６の流入口と流出口との間の圧力損失は、得られる分散液に含まれる水性成分の体積平均粒径が１０μｍ以下で且つ変動係数（以下、「ＣＶ値」という。）が６０％以下となるように一定範囲内に設定する。この圧力損失は、静止型混合器１６の流路内径等の構成及び液流量により制御することができる。なお、水性成分の体積平均粒径及びＣＶ値は、レーザー回折散乱法粒度分布測定装置を用いて求めることができる。
【００４４】
本発明者らは、静止型混合器１６の圧力損失と分散液に含まれる水性成分の粒径及び粒径分布とに対応関係があり、静止型混合器１６の流入口と流出口との間の圧力損失を一定範囲内に設定することにより、分散工程で得られる分散液に含まれる水性成分の粒径を小さく且つ粒径分布を狭く制御することができることを見出した。従って、上記の圧力損失の設定により、分散液に含まれる水性成分の粒径を小さく且つ粒径分布を狭く制御することができ、それが後工程の重合工程及び脱水工程で得られる懸濁液に含まれる粗ポリマー粒子にも反映され、結果として、粒径を小さく且つ粒径分布を狭く制御して親水性ポリマー粒子を製造することができる。
【００４５】
また、本発明者らは、溶媒置換する懸濁液に含まれる粗ポリマー粒子の粒径を小さく且つ粒径分布を狭くすることにより、製造する親水性ポリマー粒子に残留する油性成分の量が少なくなることを見出した。従って、上記の圧力損失の設定により、粗ポリマー粒子の粒径を小さく及び粒径分布を狭くすることができ、それによって製造する親水性ポリマー粒子に含まれる油性成分の残留量を低く抑えることもできる。
【００４６】
親水性ポリマーが、カチオン性モノマー、非イオン性モノマー、及び架橋性モノマーを含む共重合体である場合には、上記圧力損失は、混合液乃至分散液に含まれる水性成分の粒径を小さくする観点から０．０１ＭＰａ以上とすることが好ましく、０．０３ＭＰａ以上とすることがより好ましく、０．０６ＭＰａ以上とすることが更に好ましい。また、上記圧力損失は、混合液乃至分散液に与えるエネルギーを抑えることにより水性成分の粒径分布を狭くする観点から０．１３ＭＰａ以下とすることが好ましく、０．１２５ＭＰａ以下とすることがより好ましく、０．１２ＭＰａ以下とすることが更に好ましい。
【００４７】
また、図２に示すような縮流・分割タイプの静止型混合器１６を用いた場合、１ユニット当たりの圧力損失は０．０１〜０．１０ＭＰａとすることが好ましく、０．０２〜０．０８ＭＰａとすることがより好ましい。
【００４８】
静止型混合器１６への混合液乃至分散液の平均通過回数は、混合液乃至分散液に含まれる水性成分の粒径を小さくする観点から３回以上とすることが好ましく、５回以上とすることがより好ましく、７回以上とすることが更に好ましい。また、上記平均通過回数は、混合液乃至分散液に与えるエネルギーを抑えることにより水性成分の粒径分布を狭くする観点から３０回以下とすることが好ましく、２０回以下とすることがより好ましい。
【００４９】
ここで、平均通過回数Ｎ（−）は、反応系の液量をＶ（Ｌ）、循環ポンプ１５の液流量をＱ（Ｌ／分）、及び循環時間をＴ（分）としたときに下記式で求めることができる。
【００５０】
平均通過回数Ｎ＝Ｑ×Ｔ／Ｖ
本発明者らは、槽内滞留時間と分散液に含まれる水性成分の粒径及び粒径分布とに対応関係があり、槽内滞留時間を一定範囲内に設定することにより、分散工程で得られる分散液に含まれる水性成分の粒径を小さく且つ粒径分布を狭く制御することができることをも見出した。従って、槽内滞留時間を一定範囲内に設定することにより、分散液に含まれる水性成分の粒径を小さく且つ粒径分布を狭く制御することができ、それが後工程の重合工程及び脱水工程で得られる懸濁液に含まれる粗ポリマー粒子にも反映され、結果として、粒径を小さく且つ粒径分布を狭く制御して親水性ポリマー粒子を製造することができる。
【００５１】
上記槽内滞留時間は、分散液に含まれる水性成分の粒径を小さく且つ粒径分布を狭くする観点から０．１分以上とすることが好ましく、１分以上とすることがより好ましく、５分以上とすることがより好ましい。また、上記槽内滞留時間は、反応槽内での水性成分の再合一を抑制する観点から２０分以下とすることが好ましく、１７分以下とすることがより好ましい。ここで、混合液乃至分散液の槽内滞留時間は、反応槽１１内への水性成分及び油性成分の仕込量を外部循環ライン１４の液流量で除して算出される。
【００５２】
分散工程で得られる分散液に含まれる水性成分の体積平均粒子径は１０μｍ以下であることが好ましく、０．１〜７μｍであることがより好ましい。水性成分の粒子径のＣＶ値は６０％以下であることが好ましく、５５％以下であることがより好ましい。
【００５３】
＜重合工程＞
重合工程では、分散工程で得た分散液を窒素等の不活性ガスの下で昇温し、水性成分内でモノマーを重合させて親水性ポリマーを合成することにより、粗ポリマー粒子が油性成分に分散した懸濁液（スラリー）を得る。つまり、本実施形態に係る親水性ポリマー粒子の製造方法は、油性成分を用いた逆相系の重合反応（例えば、懸濁重合法、分散重合法、乳化重合法等）によって親水性ポリマーを合成するものである。この重合操作では、モノマー種により異なるが、重合開始温度を例えば４０〜９０℃とし、反応時間を例えば１〜２４時間とする。
【００５４】
得られる懸濁液は、粗ポリマー粒子の含有量（粗ポリマー粒子の質量／（粗ポリマー粒子の質量＋油性成分の質量）×１００）が１０〜７０質量％であることが好ましく、１５〜５０質量％であることがより好ましい。この粗ポリマー粒子の含有量は、油性成分の仕込量によって制御することができる。
【００５５】
重合工程で得られる懸濁液に含まれる粗ポリマー粒子の体積平均粒子径は１０μｍ以下であることが好ましく、０．１〜７μｍであることがより好ましい。粗ポリマー粒子の粒子径のＣＶ値は６０％以下であることが好ましく、５５％以下であることがより好ましい。
【００５６】
＜脱水工程＞
脱水工程では、重合工程で得た懸濁液に含まれる水を脱水して粗ポリマー粒子の凝集を解消する。具体的には、反応槽１１内の懸濁液を昇温して溶媒を蒸気化し、それをコンデンサーで凝縮した後に水と油性成分とに静置分離し、分離した油性成分を反応槽１１内に還流させる一方、水のみを留去する。この脱水操作では、槽内温度を例えば６０〜１００℃とし、脱水時間を例えば０．５〜２０時間とし、必要に応じて槽内圧力を例えば１０〜１００ｋＰａに減圧する。
【００５７】
脱水後の懸濁液は、粗ポリマー粒子の含有量が５〜７０質量％であることが好ましく、１０〜６０質量％であることがより好ましい。
【００５８】
脱水後の粗ポリマー粒子の体積平均粒子径は１０μｍ以下であることが好ましく、０．１〜７μｍであることがより好ましい。粗ポリマー粒子のＣＶ値は６０％以下であることが好ましく、５５％以下であることがより好ましい。
【００５９】
＜溶媒置換工程＞
溶媒置換工程では、脱水工程で脱水した懸濁液に置換溶媒を添加すると共に油性成分を留去する。具体的には、脱水工程で脱水した懸濁液に置換溶媒を添加した後、反応槽１１内の懸濁液を昇温して油性成分を蒸気化して留去する。この油性成分の留去操作では、槽内温度を例えば６０〜１００℃とし、留去時間を例えば０．５〜２０時間とし、必要に応じて槽内圧力を例えば１０〜１００ｋＰａに減圧する。
【００６０】
置換溶媒としては、例えば、多価アルコール、界面活性剤、油脂等が挙げられる。置換溶媒は、単一種を用いてもよく、また、複数種を混合して用いてもよい。
【００６１】
多価アルコールとしては、例えば、テトラエチレングリコール、ポリエチレングリコール、プロピレングリコール等の２価アルコール、トリメチロールプロパン等の３価アルコール、ジグリセリン、トリグリセリン、ポリグリセリン、ペンタエリスリトール、ソルビトール等の４価以上のアルコールが挙げられる。これらのうちポリエチレングリコールを用いることが特に好ましい。
【００６２】
界面活性剤としては、例えば、ポリオキシエチレンアルキルエーテル硫酸塩などの陰イオン界面活性剤、ポリオキシエチレンアルキルエーテル、グリセリン脂肪酸エステルなどの非イオン界面活性剤が挙げられる。
【００６３】
油脂としては、例えば、脂肪酸グリセリンエステルに代表される脂肪油や脂肪、ワックス類等が挙げられる。
【００６４】
置換溶媒の融点は、粗ポリマー粒子から良好に油性成分を留去すると共に、粗ポリマー粒子／油性成分／置換溶媒の３成分を馴染み併せる観点から３０℃以上であることが好ましく、５０℃以上であることがより好ましい。また、置換溶媒の沸点は、油性成分との沸点差が大きい方が油性成分の留去が容易となるという観点から、常圧における沸点が１０１℃以上であることが好ましく、１１０℃以上であることがより好ましい。
【００６５】
置換溶媒の添加量は、溶媒置換後の懸濁液の流動性を良好にする観点から、最終的に溶媒置換されて得られる懸濁液における置換溶媒の含有量（親水性ポリマー粒子の質量／（親水性ポリマー粒子の質量＋置換溶媒の質量）×１００）が１０〜７０質量％となる量とすることが好ましく、２０〜５０質量％となる量とすることがより好ましい。
【００６６】
また、親水性ポリマーの重合に用いた全モノマー質量に対する置換溶媒の添加量は、溶媒置換後の懸濁液の流動性を良好にする観点から０．３〜１０ｋｇ-溶媒／ｋｇ-全モノマーとすることが好ましく、０．５〜８ｋｇ-溶媒／ｋｇ-全モノマーとすることがより好ましく、０．８〜５ｋｇ-溶媒／ｋｇ-全モノマーとすることがさらに好ましい。
【００６７】
この油性成分の留去操作は、１回のみ行ってもよく、また、油性成分の留出が殆ど無くなった時点で、所定量の置換溶媒及び／又は水を添加し、２回目、３回目の油性成分の留去を行ってもよい。
【００６８】
以上の油性成分の留去後、溶媒置換されて親水性ポリマー粒子が置換溶媒に分散した懸濁液が得られる。本実施形態に係る親水性ポリマー粒子の製造方法によれば、油性成分を置換溶媒で置換する前の粗ポリマー粒子の粒径が小さく且つ粒径分布が狭いことにより、残留する油性成分の少ない親水性ポリマー粒子を製造することができる。具体的には、親水性ポリマー粒子中において、油性成分の含有量は例えば２０００ｐｐｍ未満、好適には１０００ｐｐｍ未満にまで低減することができる。
【００６９】
得られた懸濁液は、親水性ポリマー粒子の含有量が１０〜９０質量％であることが好ましく、２０〜８０質量％であることがより好ましい。この親水性ポリマー粒子の含有量は、置換溶媒の仕込量によって制御することができる。
【００７０】
親水性ポリマー粒子の体積平均粒子径及びＣＶ値は脱水工程後の粗ポリマー粒子のものとほぼ同一である。親水性ポリマー粒子の体積平均粒子径は１０μｍ以下であることが好ましく、０．１〜７μｍであることがより好ましい。親水性ポリマー粒子のＣＶ値は６０％以下であることが好ましく、５５％以下であることがより好ましい。
【００７１】
なお、本実施形態では、脱水工程で脱水した懸濁液に対して溶媒置換を行ったが、特にこれに限定されるものではなく、粗ポリマー粒子の凝集が起こらないような場合には脱水工程は必須ではなく、そのような場合には、重合工程で得られた懸濁液に対して直接に溶媒置換を行ってもよい。
【００７２】
本実施形態では、置換溶媒の添加の後に油性成分の留去を行ったが、特にこれに限定されるものではなく、油性成分の留去の後に置換溶媒の添加を行ってもよく、また、これらを一部又は全部同時進行で行ってもよい。
【実施例】
【００７３】
以下の実施例１〜３及び比較例１〜２の親水性ポリマー粒子の製造を行った。それぞれの内容については表１にも示す。なお、親水性ポリマー粒子の製造には、図１に示す構成の反応装置を用いた。また、静止型混合器には、図２及び３に示す縮流・分割タイプの株式会社フジキン社製の商品名：分散君を用いた。実施例１及び比較例１では、流路孔の最大孔径ｄ１が６ｍｍ及び最小孔径ｄ２が３ｍｍの静止型混合器を用い、実施例２及び３並びに比較例２では、流路孔の最大孔径ｄ１が６ｍｍ及び最小孔径ｄ２が３．５ｍｍの静止型混合器を用いた。静止型混合器は、実施例１並びに比較例１及び２が５ユニット、実施例２が３ユニット、実施例３が４ユニットとした。
【００７４】
（実施例１）
容量３００Ｌの反応槽内に、油性成分（疎水性溶媒）としてシクロヘキサン９４Ｋｇ、及び分散剤としてショ糖脂肪酸エステル（三菱化学フーズ社製  商品名：Ｓ−７７０）０．１０７Ｋｇを仕込んだ。また、容量１００Ｌのモノマー槽内に、モノマーとしてジメチルアミノエチルメタクリル酸ジエチル硫酸塩３．１Ｋｇ（有効分９０％）、Ｎ，Ｎ−ジメチルアクリルアミド（和光純薬工業社製）８．０Ｋｇ、及びポリエチレングリコールジメタクルレート（新中村化学社製  商品名：ＮＫ−１４Ｇ）０．００２Ｋｇ、イオン交換水１５．４Ｋｇ、並びに重合開始剤（和光純薬工業社製  商品名：Ｖ−５０）０．０５Ｋｇを仕込んだ。
【００７５】
続いて、反応槽内でシクロヘキサン及び分散剤を撹拌している中に、モノマー槽内から重合開始剤を含んだモノマー水溶液を移送した後、５分間混合を行なった。この時の反応槽内の液量は１４７Ｌであった。
【００７６】
そして、反応槽内の混合液を３０℃に調温すると共に、循環ポンプの液流量を９．５Ｌ／分として静止型混合器の流入口と流出口との間の圧力損失が０．１２ＭＰａ（１ユニット当たりの圧力損失０．０２４ＭＰａ）に設定し、混合液を外部循環ライン１４に循環させることにより分散液を調製した。静止型混合器への混合液の平均通過回数を１５回とし、槽内滞留時間は１５．４分となった。
【００７７】
分散液に含まれる水性成分について、レーザー式回折散乱式粒度分布測定装置（ベックマン・コールター社製：ＬＳ−２３０）を用いて体積平均粒径を測定したところ３．６μｍであった。また、ＣＶ値は３６．７％であった。
【００７８】
その後、反応槽内の分散液の温度を５４〜５７℃に昇温して４０分間重合反応させ、粗ポリマー粒子が分散した懸濁液を得た。
【００７９】
重合反応終了後、反応槽のジャケット温度を８０℃に設定してシクロヘキサン及び水を反応槽内から留出させて脱水操作を行なった。留分はコンデンサーで凝縮した後に水とシクロヘキサンとに静置分離し、分離したシクロヘキサンを脱水操作中は連続的に反応槽内に還流させる一方、水のみを反応槽内から留去した。
【００８０】
脱水して冷却した懸濁液に含まれる粗ポリマー粒子について、上記と同様に体積平均粒径を測定したところ３．２μｍであった。また、ＣＶ値は４２．８％であった。
【００８１】
そして、得られた懸濁液に、ポリオキシエチレンアルキルエーテル（花王社製  商品名：エマルゲン１１６）１２．４Ｋｇを添加し、ジャケット温度を８０℃に設定すると共に槽内圧力を６０ｋＰａに減圧してシクロヘキサンを留去した。シクロヘキサンの留出が目視で確認できなくなった時点で、ポリオキシエチレンアルキルエーテル３．９Ｋｇと水０．４Ｋｇとの混合溶解液を添加し、再度ジャケット温度を８０℃に設定すると共に槽内圧力を６０ｋＰａに減圧して２回目のシクロヘキサンの留去を行って親水性ポリマー粒子１０．９Ｋｇを含む懸濁液を得た。
【００８２】
また、２回目のシクロヘキサンの留去の開始からの懸濁液量に対する残存シクロヘキサン量を、酢酸メチルでシクロヘキサンを抽出するガスクロマトグラフ法（内部標準法）により測定したところ、シクロヘキサンの留去の開始時点（０時間後）での残存シクロヘキサン量は１４０３７ｍｇ／ｋｇ-懸濁液、シクロヘキサンの留去の開始から１２時間後の残存シクロヘキサン量は８２１ｍｇ／ｋｇ-懸濁液であった。
【００８３】
（実施例２）
循環ポンプの液流量を１３．３Ｌ／分として静止型混合器の流入口と流出口との間の圧力損失を０．１２ＭＰａ（１ユニット当たりの圧力損失０．０４ＭＰａ）に設定したことを除いて実施例１と同様にして親水性ポリマー粒子を含む懸濁液を得た。静止型混合器への混合液の平均通過回数を１５回とし、槽内滞留時間は１１．０分となった。
【００８４】
分散液に含まれる水性成分の体積平均粒径は２．４μｍ及びＣＶ値は５０．２％であった。溶媒置換前の懸濁液に含まれる粗ポリマー粒子の体積平均粒径は２．８μｍ及びＣＶ値は３９．４％であった。
【００８５】
２回目のシクロヘキサンの留去の開始時点（０時間後）での残存シクロヘキサン量は２１１３ｍｇ／ｋｇ-懸濁液、シクロヘキサンの留去の開始から１２時間後の残存シクロヘキサン量は１８７ｍｇ／ｋｇ-懸濁液であった。
【００８６】
（実施例３）
循環ポンプの液流量を９．１Ｌ／分として静止型混合器の流入口と流出口との間の圧力損失を０．０９ＭＰａ（１ユニット当たりの圧力損失０．０２３ＭＰａ）に設定したことを除いて実施例１と同様にして親水性ポリマー粒子を含む懸濁液を得た。静止型混合器への混合液の平均通過回数を１０回とし、槽内滞留時間は１６．２分となった。
【００８７】
分散液に含まれる水性成分の体積平均粒径は５．６μｍ及びＣＶ値は２５．１％であった。溶媒置換前の懸濁液に含まれる粗ポリマー粒子の体積平均粒径は５．４μｍ及びＣＶ値は２４．５％であった。
【００８８】
２回目のシクロヘキサンの留去の開始時点（０時間後）での残存シクロヘキサン量は１１０１６ｍｇ／ｋｇ-懸濁液、シクロヘキサンの留去の開始から１２時間後の残存シクロヘキサン量は１５８４ｍｇ／ｋｇ-懸濁液であった。
【００８９】
（比較例１）
循環ポンプの液流量を９．５Ｌ／分として静止型混合器の流入口と流出口との間の圧力損失を０．１５ＭＰａ（１ユニット当たりの圧力損失０．０３ＭＰａ）に設定したことを除いて実施例１と同様にして親水性ポリマー粒子を含む懸濁液を得た。静止型混合器への混合液の平均通過回数を１回とし、槽内滞留時間は１５．４分となった。
【００９０】
分散液に含まれる水性成分の体積平均粒径は８．１μｍ及びＣＶ値は８１．０％であった。溶媒置換前の懸濁液に含まれる粗ポリマー粒子の体積平均粒径は９．８μｍ及びＣＶ値は８２．７％であった。
【００９１】
２回目のシクロヘキサンの留去の開始時点（０時間後）での残存シクロヘキサン量は１８９７０ｍｇ／ｋｇ-懸濁液、シクロヘキサンの留去の開始から１２時間後の残存シクロヘキサン量は１０６９７ｍｇ／ｋｇ-懸濁液であった。
【００９２】
（比較例２）
循環ポンプの液流量を１３．３Ｌ／分として静止型混合器の流入口と流出口との間の圧力損失を０．２０ＭＰａ（１ユニット当たりの圧力損失０．０４ＭＰａ）に設定したことを除いて実施例１と同様にして親水性ポリマー粒子を含む懸濁液を得た。静止型混合器への混合液の平均通過回数を１０回とし、槽内滞留時間は１１．０分となった。
【００９３】
分散液に含まれる水性成分の体積平均粒径は５．４μｍ及びＣＶ値は１０８％であった。溶媒置換前の懸濁液に含まれる粗ポリマー粒子の体積平均粒径は５．２μｍ及びＣＶ値は１５２％であった。
【００９４】
２回目のシクロヘキサンの留去の開始時点（０時間後）での残存シクロヘキサン量は７２２３ｍｇ／ｋｇ-懸濁液、シクロヘキサンの留去の開始から１２時間後の残存シクロヘキサン量は３５５１ｍｇ／ｋｇ-懸濁液であった。
【００９５】
【表１】
0005559494.tif 000002
【産業上の利用可能性】
【００９６】
本発明は親水性ポリマー粒子の製造方法について有用である。
【符号の説明】
【００９７】
１０  反応装置
１１  反応槽
１２  モノマー槽
１３  モノマー水溶液供給管
１４  外部循環ライン
１５  循環ポンプ
１６  静止型混合器
【図１】
0005559494.tif 000003
【図２】
0005559494.tif 000004
【図３】
0005559494.tif 000005
【図４】
0005559494.tif 000006